(57)【要約】【課題】表面の基材フィルム１０と、中間の柔軟性に優れる延伸ナイロンフィルム１６と、最内層のシーラント層１８とでなる３層構成の冷凍用包装材において、冷凍輸送中などにおける衝撃で破袋などの危惧がない耐衝撃性に優れた冷凍用包装材およびそれを用いた包装袋の提供にある。【解決手段】前記中間の延伸ナイロンフィルム１６の厚みが、２０〜３０μｍの範囲であり、表面の基材フィルム１０と中間の延伸ナイロンフィルム１６との間に酸化アルミニウムの蒸着層１４ｂが施されている耐衝撃性に優れた冷凍用包装材１とするものである。【選択図】図２
2006016004.tif 000002
【特許請求の範囲】
【請求項１】
表面の基材フィルムと、中間の延伸ナイロンフィルムと、最内層のシーラント層とでなる３層構成の耐衝撃性に優れた冷凍用包装材において、前記中間の延伸ナイロンフィルムの厚みが、２０〜３０μｍの範囲であることを特徴とする耐衝撃性に優れた冷凍用包装材。
【請求項２】
上記表面の基材フィルムと中間の延伸ナイロンフィルムとの間もしくは中間の延伸ナイロンフィルムと最内層のシーラント層との間にガスバリア材が施されていることを特徴とする請求項１記載の耐衝撃性に優れた冷凍用包装材。
【請求項３】
上記ガスバリア材は、無機酸化物が蒸着されているガスバリアフィルムであることを特徴とする請求項２記載の耐衝撃性に優れた冷凍用包装材としたものである。
【請求項４】
上記請求項１乃至３のいずれかに記載の耐衝撃性に優れた冷凍用包装材を用いた包装袋。
【発明の詳細な説明】
【技術分野】
【０００１】
本発明は、耐衝撃性に優れた冷凍用包装材およびそれを用いた包装袋に関するものであり、特に冷凍輸送中での衝撃による破袋等の事故を防止する耐衝撃性に優れた冷凍用包装材およびそれを用いた包装袋に関する。
【背景技術】
【０００２】
従来、液体またはゼリー状飲料等を収納し、プラスチックフィルム製の包装袋に、特に業務用または冷凍品とのセット販売の通信販売などでの包装袋が冷凍輸送される時に、その衝撃などによって破袋するという問題があった。
【０００３】
上記包装袋を構成する包装材として、例えば最表面に表面強度に優れる厚み１２μｍ程度のポリエチレンテレフタレートフィルム（ＰＥＴ）、中間には柔軟性があり、取扱いや輸送中等に於ける屈曲や摩擦等による耐ピンホール性に優れ、本包装材の主材料となる厚み１５μｍの延伸ナイロンフィルム（ＯＮｙ）、最内層にシーラントフィルムとして耐熱性がありレトルト適性と味覚の保持（溶出物が少ない）に優位な厚み８０μｍ程度の無延伸ポリプロピレンフィルム（ＣＰＰ）がドライラミネーション用接着剤等を介してラミネートされているもの、あるいはそれにガスバリア性を付与したものとして、例えば前記のポリエチレンテレフタレートフィルム（ＰＥＴ）と延伸ナイロンフィルム（ＯＮｙ）の間に９μｍ程度のアルミニウム箔が積層されたものがあった。
【０００４】
しかし、上記構成の包装材では、上述したように冷凍輸送中での衝撃で破袋したりピンホールが発生したりし、またガスバリア性を付与したものではバリア性にも欠けるようになるするという問題点があった。
【０００５】
上記問題点は、特に最内層の無延伸ポリプロピレンフィルム（ＣＰＰ）が耐寒性に欠ける（−４０℃では脆くなる）ことから、耐寒性に優れるシーラントフィルムとして耐熱性の直鎖状低密度ポリエチレンフィルム（ＬＬＤＰＥ）を用いたものがあった。
【発明の開示】
【発明が解決しようとする課題】
【０００６】
しかしながら、上記のシーラントフィルムとして直鎖状低密度ポリエチレンフィルム（ＬＬＤＰＥ）を用いたものであっても、冷凍輸送中における破袋等の問題はある程度改善されたが完全とは言い難いものであった。
【０００７】
本発明は、かかる従来技術の問題点を解決するものであり、その課題とするところは、表面の基材フィルムと、中間の柔軟性に優れる延伸ナイロンフィルムと、最内層のシーラント層とでなる３層構成の冷凍用包装材において、冷凍輸送中などにおける衝撃で破袋などがない耐衝撃性に優れた冷凍用包装材およびそれを用いた包装袋を提供することにある。
【課題を解決するための手段】
【０００８】
本発明に於いて上記課題を達成するために、まず請求項１の発明では、表面の基材フィルムと、中間の延伸ナイロンフィルムと、最内層のシーラント層とでなる３層構成の耐衝撃性に優れた冷凍用包装材において、前記中間の延伸ナイロンフィルムの厚みが、２０〜３０μｍの範囲であることを特徴とする耐衝撃性に優れた冷凍用包装材としたものである。
【０００９】
また、請求項２の発明では、上記表面の基材フィルムと中間の延伸ナイロンフィルムとの間もしくは中間の延伸ナイロンフィルムと最内層のシーラント層との間にガスバリア材が施されていることを特徴とする請求項１記載の耐衝撃性に優れた冷凍用包装材としたものである。
【００１０】
また、請求項３の発明では、上記ガスバリア材は、無機酸化物が施されているガスバリアフィルムであることを特徴とする請求項２記載の耐衝撃性に優れた冷凍用包装材としたものである。
【００１１】
さらにまた、請求項４の発明では、上記請求項１乃至３のいずれかに記載の耐衝撃性に優れた冷凍用包装材を用いた包装袋としたものである。
【発明の効果】
【００１２】
本発明は以上の構成であるから、下記に示す如き効果がある。
【００１３】
即ち、上記請求項１に係る発明によれば、表面の基材フィルムと、中間の延伸ナイロンフィルムと、最内層のシーラント層とでなる３層構成の耐衝撃性に優れた冷凍用包装材において、前記中間の延伸ナイロンフィルムの厚みを、２０〜３０μｍの範囲の厚いフィルムとするすることによって、冷凍輸送中等における十分な耐衝撃性を有し、破袋などの事故がない耐衝撃性に優れた冷凍用包装材とすることができる。
【００１４】
さらにシーラント層に、たとえ耐寒性には劣るがレトルト適性や味覚の保持に優位な無延伸ポリプロピレンフィルムを使用しても上記厚みの延伸ナイロンフィルムで耐衝撃性をカバーすることができる効果をも有するものである。
【００１５】
上記中間の延伸ナイロンフィルムの厚みが２０μｍに満たないと破袋などの事故が発生し易くなり、３０μｍを越えると厚くなり過ぎ、材料コストの増加に加え、袋状等にする加工適性に劣るようになるので好ましくない。
【００１６】
また、上記請求項２に係る発明によれば、表面の基材フィルムと中間の延伸ナイロンフィルムとの間もしくは中間の延伸ナイロンフィルムと最内層のシーラント層との間にガスバリア材を施したものとすることによって、ガスバリア性が付与された耐衝撃性に優れた冷凍用包装材とし、上記のように厚みのある延伸ナイロンフィルムとすることによって、このガスバリア材にも冷凍輸送中等の破袋などによるバリア不足を解消してガスバリア性が付与された耐衝撃性に優れた冷凍用包装材とすることができる。
【００１７】
また、上記請求項３に係る発明によれば、上記ガスバリア材を、無機酸化物が施されているガスバリアフィルムとすることによって、アルミニウム箔等に比べ、透明でしかも柔軟性をも有するので冷凍輸送中等の耐衝撃性にも優れ、さらにレトルト殺菌での他の層の伸縮によるクラック等に強い、すなわちレトルト適性をも有する耐衝撃性に優れた冷凍用包装材とすることができる。
【００１８】
さらにまた、上記請求項４に係る発明によれば、上記請求項１乃至３のいずれかに記載の耐衝撃性に優れた冷凍用包装材を用いた包装袋とすることによって、冷凍輸送中などにおける衝撃で破袋などがない耐衝撃性に優れた包装袋で、さらにガスバリア性とレトルト適性にも優れた包装袋を提供することができる。
【００１９】
従って本発明は、液状またはゼリー（ペースト）状飲料等を収納する耐衝撃性に優れた冷凍用包装袋の如き用途において、優れた実用上の効果を発揮する。
【発明を実施するための最良の形態】
【００２０】
以下本発明を実施するための最良の形態を図面を用いて詳細に説明する。
【００２１】
本発明は、冷凍輸送等に適する耐衝撃性に優れた冷凍用包装材およびそれを用いた包装袋であって、上記請求項１に係る発明は、例えば図１の積層側断面図に示すように、表面側からポリエチレンテレフタレート（ＰＥＴ）などでなる表面基材フィルム（１０）と、柔軟性を有する延伸ナイロンフィルム（１６）と、最内層に無延伸ポリプロピレンなどでなるシーラント層（１８）が接着層（１２）を介して順にラミネートされている３層構成の耐衝撃性に優れた冷凍用包装材（１）であって、前記中間の延伸ナイロンフィルム（１６）の厚みが２０〜３０μｍの範囲であることを特徴とするものである。
【００２２】
なお、上記表面基材フィルム（１０）の裏面には印刷層（１１）がグラビア印刷法で施されているのが一般的である。
【００２３】
上記のように、中間の柔軟性を有する延伸ナイロンフィルム（１６）の厚みを２０〜３０μｍの範囲と厚みのあるものとすることによって、冷凍輸送や取扱い中等での耐衝撃性（破袋等事故のないこと）に優れるようになり、たとえ耐寒性に欠けると言われている無延伸ポリプロピレンフィルムでもシーラント層（１８）として使用することができ、よって（１２０℃で殺菌する）レトルト適性にも優れ、味覚の保持（溶出物が略ないので）にも優位な耐衝撃性に優れた冷凍用包装材（１）とすることができる。
【００２４】
また、上記請求項２、３に係る発明では、例えば図２の積層側断面図に示すように、表面基材フィルム（１０）と延伸ナイロンフィルム（１６）との間にガスバリア層としてバリアフィルム（１４）を積層してガスバリア性を付与した耐衝撃性に優れた冷凍用包装材（１）とするもので、さらに詳細には、表面側から、厚み１２μｍのポリエチレンテレフタレートフィルムを表面基材フィルム（１０）とし、その裏面に印刷層（１１）を設け、ドライラミネーション用接着剤による接着層（１２）を介して、酸化アルミニウムが蒸着された厚み１２μｍのバリアフィルム（１４）がラミネートされ、さらにドライラミネーション用接着剤による接着層（１２）を介して、厚み２５μｍの延伸ナイロンフィルム（１６）がラミネートされ、さらにその上にドライラミネーション用接着剤による接着層（１２）を介して、厚み８０μｍの無延伸ポリプロピレンフィルムをシーラント層（１８）としたもので、透明なガスバリア性が付与され、かつレトルト適性にも優位な耐衝撃性に優れた冷凍用包装材（１）とするものである。
【００２５】
上記酸化アルミニウムが蒸着されたバリアフィルム（１４）は、例えば厚み１２μｍのポリエチレンテレフタレートフィルムでなるバリア基材フィルム（１４ａ）と、それに酸化アルミニウムあるいは酸化珪素が蒸着された無機酸化物の蒸着層（１４ｂ）とからなるものであり、さらに詳しくは、例えばそのバリア基材フィルム（１４ａ）であるポリエチレンテレフタレートフィルムと酸化アルミニウムなどの無機酸化物の蒸着層（１４ｂ）の間にアンカーコート層（図示せず）を施し、さらにこの無機酸化物の蒸着層（１４ｂ）上に被覆層（図示せず）を施して、この無機酸化物の蒸着層（１４ｂ）の揉み等によるクラックの発生を防止するようにしたバリアフィルム（１４）で、より冷凍輸送中等に於ける耐衝撃性に優れた冷凍用包装材（１）とすることができる。
【００２６】
上記アンカーコート層として、例えば少なくともアクリルポリオール、イソシアネート化合物、および一般式：Ｒ’ＳＩ（ＯＲ）３  （式中Ｒ’はアルキル基、ビニル基、グリシオキシプロピル基の一種、Ｒはアルキル基）で表される３官能オルガノシランあるいはオルガノシランの加水分解物を含む組成物、または前記組成物に一般式：Ｍ（ＯＲ）ｎ  （式中Ｍは金属元素、ＲはＣＨ３  、Ｃ２  Ｈ５  等のアルキル基、ｎは金属元素の酸化数）で表せる金属アルコキシド、あるいは金属アルコキシドの加水分解物を含む組成物を
用いることができる。
【００２７】
また、上記被覆層として、例えば水溶性高分子と、（ａ）１種以上の金属アルコキシド及びその加水分解物、（ｂ）塩化錫の少なくとも一方を含む水溶液、あるいは水／アルコール混合液を主剤とするコーティング剤からなるものを用いることができる。
【００２８】
また、上記請求項２に係る発明では、図２に示す上記バリアフィルム（１４）として、透明性はないが、厚み１２μｍのポリエチレンテレフタレートフィルムでなるバリア基材フィルム（１４ａ）にアルミニウム蒸着層（図示せず）を施したものとすることができる。
【００２９】
さらにまた、上記請求項２に係る発明では、図２に示す上記バリアフィルム（１４）に代え、例えば図３の積層側断面図に示すように、表面基材フィルム（１０）と延伸ナイロンフィルム（１６）との間にガスバリア層としてアルミニウム箔（１５）を積層してガスバリア性を付与した耐衝撃性に優れた冷凍用包装材（１）とするもので、さらに詳細には、表面側から、厚み１２μｍのポリエチレンテレフタレートフィルムを表面基材フィルム（１０）とし、その裏面に印刷層（１１）を設け、ドライラミネーション用接着剤による接着層（１２）を介して、厚み９μｍ程度のアルミニウム箔（１５）がラミネートされ、さらにドライラミネーション用接着剤による接着層（１２）を介して、厚み２５μｍの延伸ナイロンフィルム（１６）がラミネートされ、さらにその上にドライラミネーション用接着剤による接着層（１２）を介して、厚み８０μｍの無延伸ポリプロピレンフィルムをシーラント層（１８）としたもので、図２に示す上記バリア基材フィルム（１４ａ）と酸化アルミニウムが蒸着された無機酸化物の蒸着層（１４ｂ）とからなるバリアフィルム（１４）に比べ、耐衝撃性にやや劣り不透明であるが、ガスバリア性が付与され、かつレトルト適性にも優位な耐衝撃性に優れた冷凍用包装材（１）とするものである。
【００３０】
また、例えば図４の積層側断面図に示すように、表面側から、厚み１２μｍのポリエチレンテレフタレートフィルムでなるバリア基材フィルム（１４ａ）と、それに酸化アルミニウムあるいは酸化珪素が蒸着された無機酸化物の蒸着層（１４ｂ）とからバリアフィルム（１４）の裏面に、印刷層（１１）を設け、ドライラミネーション用接着剤による接着層（１２）を介して、厚み２５μｍの延伸ナイロンフィルム（１６）がラミネートされ、さらにその上にドライラミネーション用接着剤による接着層（１２）を介して、厚み８０μｍの無延伸ポリプロピレンフィルムをシーラント層（１８）としたもので、例えば図２に示す最表面の表面基材フィルム（１０）を、このバリアフィルム（１４）のバリア基材フィルム（１４ａ）が兼ねる層とすることもでき、積層工程の削減が可能で透明なガスバリア性が付与され、かつレトルト適性にも優位な耐衝撃性に優れた冷凍用包装材（１）とすることができる。
【００３１】
また、上記請求項４に係る発明は、例えば図２に示すような耐衝撃性に優れた冷凍用包装材（１）を用いて、そのシーラント層（１８）同士を各端縁でシールし、例えば図５の正面図に示すように、上端縁シール部（２１）と、左右端縁シール部（２２）と、底シール部（２３）でなる四方シールの耐衝撃性に優れた冷凍用包装袋（２Ａ）とし、あるいは、例えば図６の斜視図に示すように、上端縁シール部（２１）と、底シール部（２３）と、合掌貼りでなる背シール部（２４）でピロータイプの耐衝撃性に優れた冷凍用包装袋（２Ｂ）とし、冷凍輸送等において破袋等の事故がなく、ガスバリア性とレトルト適性を有する包装袋とすることができる。
【００３２】
上記耐衝撃性に優れた冷凍用包装材（１）を用いた包装袋の形態としては、図５に示すような４方シール袋，あるいは図６に示すピロータイプの包装袋の他、例えば図示しないが３方シール袋，ガゼット袋、ガゼットタイプの自立するスタンディングパウチなど様々
な形態のものが挙げられ、内容物の種類や使用目的などによって適宜選定することができる。
【００３３】
上記耐衝撃性に優れた冷凍用包装材（１）を構成する表面基材フィルム（１０）としては、厚み１０〜２０μｍ程度のポリエチレンテレフタレート（ＰＥＴ）の他、例えば高密度ポリエチレン（ＨＤＰＥ）、低密度ポリエチレン（ＬＤＰＥ）、二軸延伸ポリプロピレン（ＯＰＰ）などが挙げられる。
【００３４】
また、最内層のシーラント層（１８）としては、上記の厚み５０〜１３０μｍ程度の無延伸ポリプロピレン（ＣＰＰ）の他、耐熱性の直鎖状低密度ポリエチレン（ＬＬＤＰＥ）などが挙げられ、これらのフィルムをドライラミネーション用接着剤等で延伸ナイロンフィルム（１６）にラミネートするか、あるいはこれら溶融樹脂を押出してラミネートし、シーラント層（１８）とすることができる。
【００３５】
また、各フィルム等を接着せしめる接着層（１２）としては、例えば上記のポリウレタン系やポリエステル系のドライラミネーション用接着剤を用いたドライラミネーション方式で得られる他、例えば加熱溶融されたエチレン−酢酸ビニル共重合体（ＥＶＡ）などのホットメルト接着剤を用いたホットメルトラミネーション方式やポリエチレンやポリプロピレンなどの熱可塑性樹脂を加熱溶融し、スクリューの圧力でＴダイからカーテン状に押出して各フィルムを接着する押出しラミネーション方式などが挙げられる。
【００３６】
以下に、本発明の具体的実施例について説明する。
【実施例１】
【００３７】
表面側から、図３に示すように、厚み１２μｍのポリエチレンテレフタレートフィルムでなる表面基材フィルム（１０）の裏面にドライラミネーション用接着剤による接着層（１２）を介して厚み９μｍのアルミニウム箔（１５）をラミネートし、さらにその上にドライラミネーション用接着剤による接着層（１２）を介して厚み２５μｍの延伸ナイロンフィルム（１６）をラミネートし、さらにその上にドライラミネーション用接着剤による接着層（１２）を介して、厚み８０μｍの無延伸ポリプロピレンフィルムをシーラント層（１８）としてラミネートした耐衝撃性に優れた冷凍用包装材（１）を作製した。
【００３８】
上記で得られた耐衝撃性に優れた冷凍用包装材（１）を用いて内容量６００ｍｌの四方シール袋とし、これに水と醤油を９：１で混合し所定の量（５００ｍｌ）を充填して密封したものを、１２０℃、３０分レトルト殺菌した後、冷凍し、冷凍したものを４〜５時間放置して解凍しかけたものを、高さ１５０ｃｍから水平落下させて破袋するまでの落下回数で耐衝撃性の評価とし、その結果を表１に示した。
【実施例２】
【００３９】
表面側から、図４に示すように、厚み１２μｍのポリエチレンテレフタレートフィルムでなるバリア基材フィルム（１４ａ）と、それに酸化アルミニウムが蒸着された無機酸化物の蒸着層（１４ｂ）とからバリアフィルム（１４）の裏面にドライラミネーション用接着剤による接着層（１２）を介して、厚み２５μｍの延伸ナイロンフィルム（１６）をラミネートし、さらにその上にドライラミネーション用接着剤による接着層（１２）を介して、厚み８０μｍの無延伸ポリプロピレンフィルムをシーラント層（１８）としてラミネートした耐衝撃性に優れた冷凍用包装材（１）を作製した。
【００４０】
上記で得られた耐衝撃性に優れた冷凍用包装材（１）を用い、以下実施例１と同様にして冷凍用包装袋の落下試験を行い、その結果を表１に示した。
【００４１】
以下に、本発明の比較例について説明する。
【実施例３】
【００４２】
表面側から、厚み１２μｍのポリエチレンテレフタレートフィルムを表面基材フィルムとし、その裏面にドライラミネーション用接着剤による接着層を介して、厚み９μｍのアルミニウム箔をラミネートし、さらにドライラミネーション用接着剤による接着層（１２）を介して、厚み１５μｍの延伸ナイロンフィルムをラミネートし、さらにその上にドライラミネーション用接着剤による接着層（１２）を介して、厚み８０μｍの無延伸ポリプロピレンフィルムをシーラント層（１８）としてラミネートした冷凍用包装材を作製した。
【００４３】
上記で得られた冷凍用包装材を用いて、以下実施例１と同様にして冷凍用包装袋の落下試験を行い、その結果を表１に示した。
【００４４】
【表１】
2006016004.tif 000003
以下に上記実施例の結果を示す。
【００４５】
上記表１から、実施例１のように中間に厚み２５μｍの延伸ナイロンフィルムを積層し、バリア層としてアルミニウム箔を用いたものは、シーラント層が無延伸ポリプロピレンフィルムを使用したものでも、落下試験で破袋なしが８０回から４０回程度とばらつくがかなりの効果のあるものであった。また実施例２のようにバリア層に厚み１２μｍのポリエチレンテレフタレートフィルムでなるバリア基材フィルム（１４ａ）と、それに酸化アルミニウムが蒸着された無機酸化物の蒸着層（１４ｂ）とからバリアフィルム（１４）を用いたものは、シーラント層が無延伸ポリプロピレンフィルムを使用したものでも略１００回の落下試験を破袋なしでクリアするものであった。これに対し、比較のための実施例３では、中間に従来の厚み１５μｍの延伸ナイロンフィルムを積層し、バリア層に厚み９μｍのアルミニウム箔を用いたものは、略１０回程度の落下試験でも破袋するものであった。
【図面の簡単な説明】
【００４６】
【図１】本発明の耐衝撃性に優れた冷凍用包装材の一実施の形態を説明するための側断面図である。
【図２】本発明の耐衝撃性に優れた冷凍用包装材の他の一実施の形態を説明するための側断面図である。
【図３】本発明の耐衝撃性に優れた冷凍用包装材の他の一実施の形態を説明するための側断面図である。
【図４】本発明の耐衝撃性に優れた冷凍用包装材の他の一実施の形態を説明するための側断面図である。
【図５】本発明の耐衝撃性に優れた冷凍用包装材を用いた包装袋の一実施の形態を説明するための正面図である。
【図６】本発明の耐衝撃性に優れた冷凍用包装材を用いた包装袋の他の一実施の形態を説明するための正面図である。
【符号の説明】
【００４７】
１‥‥耐衝撃性に優れた冷凍用包装材
２Ａ‥‥四方シールされた耐衝撃性に優れた冷凍用包装袋
２Ｂ‥‥ピロータイプの耐衝撃性に優れた冷凍用包装袋
１０‥‥表面基材フィルム
１１‥‥印刷層
１２‥‥接着層
１４‥‥バリアフィルム
１４ａ‥‥バリア基材フィルム
１４ｂ‥‥無機酸化物の蒸着層
１５‥‥アルミニウム箔
１６‥‥延伸ナイロンフィルム
１８‥‥シーラント層
２１‥‥上端縁シール部
２２‥‥左右端縁シール部
２３‥‥下端縁シール部
２４‥‥背シール部
【図１】
2006016004.tif 000004
【図２】
2006016004.tif 000005
【図３】
2006016004.tif 000006
【図４】
2006016004.tif 000007
【図５】
2006016004.tif 000008
【図６】
2006016004.tif 000009